FR 2338248 A1 19770812 FR 7601486 A 19760114 La présente invention est relative au pantothénate de zinc répondant à la formule C 1 8H32 1 ON2Zn; 2H2 et à son procédé d'obtention. Le composé visé par l'invention est particulièrement intéressant en raison de ses propriétés antidermatosiques, antiséborrhéiques, antimyco. siques et eutrophiques cutanées. L'invention ne concerne pas, toutefois, l'emploi du dit composé dans un but thérapeutique. Si de nombreux sels des métaux alcalins et alcalino-terreux de l'acide pantothénique ont été décrits ainsi que leurs procédés de fabrication aucun sel de métal lourd nta été décrit jusqu'à présent. Le procédé d'obtention du pantothénate de zinc repose sur l'utili. sation du pantothénate de calcium et du sulfate de zinc tous deux produits industriels courants. Le pantothénate de calcium est dissous dans un mélange hydroalcoo. lique auquel on ajoute une solution aqueuse de sulfate de zinc. I1 se forme un précipité de sulfate de calcium qui est séparé par filtration. Par évaporation du filtrat hydroalcoolique on recueille le pantothénate de zinc sous la forme d'un solide vitreux. Le mélange hydroalcoolique est utile pour favoriser la séparation du sulfate de calcium. Le titre de ce mélange est compris entre 20 et 800 GL et de préférence entre 40 et 600 GL. La préparation du pantothénate de zinc est indiquée de manière plus précise dans l'exemple non limitatif suivant On dissout 23, 8g de pantothénate de calcium dans 75ml d'eau distillée. On ajoute, en agitant, 100ml d'alcool éthylique à 950 GL. On introduit lentement 14, 37g de sulfate de zinc à 7 molécules d'eau dissous dans 25ml d'eau distillée. Il se forme un précipité de sulfate de calcium qui épaissit la solution. On agite encore 1 heure aprés l'addition du sulfate de zinc. On laisse reposer 24 heures puis on filtre le précipité sur verre fritté nO 4. On lave deux fois le précipité avec 100ml d'alcool à 50 GL. On essore soigneusement et séche le précipité : on recueille 8, 47g de sulfate de calcium à 2 molécules d'eau soit 98, 5% de la théorie. On soumet le filtrat à une évaporation sous vide sans dépasser 60-65 C afin d'éliminer le mélange hydroalcoolique. La masse vitreuse obtenue est séchée sous vide à 50"C jusqu'à poids constant. On obtient 25g de pantothénate de zinc à 2 molécules d'eau soit 93, 1% de la théorie. Le produit contient 12% de zinc (théorie 12, 16%), 5, 18% d'azote (théorie 5, 21) et 0, 04% de calcium. Le pantothénate de zinc est trés soluble dans l'eau, assez soluble dans le diméthylsulfoxide, et la pyridine, insoluble dans l'éther, le chloroforme, l'hexane, le tétrachlorure de carbone. REVENDICATIONS I o) Pantothénate de zinc caractérisé en ce qu'il répond à la formule C18H32O10N2Zn ;2H2O. 2") Produit selon la revendication 1 caractérisé en ce que la teneur en calcium est inférieure à o, 1%. 3 ) Procédé de fabrication du pantothénate de zinc caractérisé en ce qu'il consiste à faire réagir en milieu hydroalcoolique des quantités équimoléculaires de pantothénate de calcium et de sulfate de zinc. 4 ) Procédé selon la revendication 3 caractérisé en ce que le titre du milieu hydroalcoolique est compris entre 20 et 80 GL.